(57)【要約】【課題】本発明の目的は、漆喰壁を効率良く形成することができ、且つ漆喰が本来有している調湿機能を損なうことなく、更に、耐火性および耐震性を備えた漆喰壁の施工方法を提供することにある。【解決手段】本発明に係る漆喰壁の施工方法は、無機質耐力面材を下地材として用い、該下地材の漆喰施工表面に溶剤型またはエマルション型下地処理剤の１種または２種以上を塗布して乾燥して下地処理剤層を形成し、該下地処理剤層表面に、樹脂含有弾性下地調整モルタル、水硬性セメント質下地調整モルタル及び気硬性セメント質下地調整モルタルからなる群から選択される少なくとも１種を１〜５ｍｍの厚さで施工することにより下地調整モルタル層を形成し、該下地調整モルタル層の表面に漆喰を１〜３ｍｍの厚さで施工して仕上げ漆喰層を形成するか、若しくは該下地調整モルタル層表面に、砂漆喰を３〜６ｍｍの厚さで施工して中塗り漆喰層を形成し、該中塗り漆喰層の表面に漆喰を１〜３ｍｍの厚さで施工して仕上げ漆喰層を形成することを特徴とする。【選択図】図１
2012215059.tif 000002
【特許請求の範囲】
【請求項１】
無機質耐力面材を下地材として用い、該下地材の漆喰施工表面に溶剤型またはエマルション型下地処理剤の１種または２種以上を塗布して乾燥して下地処理剤層を形成し、該下地処理剤層表面に、樹脂含有弾性下地調整モルタル、水硬性セメント質下地調整モルタル及び気硬性セメント質下地調整モルタルからなる群から選択される少なくとも１種を１〜５ｍｍの厚さで施工することにより下地調整モルタル層を形成し、該下地調整モルタル層の表面に漆喰を１〜３ｍｍの厚さで施工して仕上げ漆喰層を形成するか、若しくは該下地調整モルタル層表面に、砂漆喰を３〜６ｍｍの厚さで施工して中塗り漆喰層を形成し、該中塗り漆喰層の表面に漆喰を１〜３ｍｍの厚さで施工して仕上げ漆喰層を形成することを特徴とする漆喰壁の施工方法。
【請求項２】
無機質耐力面材が、セメント２０〜６０質量％、予め石灰質原料とシリカ質原料を水熱合成してなるけい酸カルシウム水和物１０〜５０質量％、補強繊維３．５〜１２質量％及び充填材１〜５０質量％からなる配合物を湿式成形して得られた、見掛け密度０．５〜１．２ｇ／ｃｍ３、曲げ強度１０〜３０Ｎ／ｍｍ２及び壁倍率２．５以上を有するものである、請求項１記載の漆喰壁の施工方法。
【請求項３】
無機質耐力面材が、セメント２０〜６０質量％、予め石灰質原料とシリカ質原料を水熱合成してなるけい酸カルシウム水和物１０〜５０質量％、補強繊維３．５〜１２質量％及び充填材１〜５０質量％からなる配合物を湿式成形して得られる１種または２種以上のグリーンシートを２層以上積層してなる、見掛け密度０．５〜１．２ｇ／ｃｍ３、曲げ強度１０〜３０Ｎ／ｍｍ２及び壁倍率２．５以上を有するものである、請求項１記載の漆喰壁の施工方法。
【請求項４】
下地材どうしが接合する目地部の下地処理剤層上または下地調整モルタル層中にガラス繊維ネット層を布設する、請求項１ないし３のいずれか１項記載の漆喰壁の施工方法。
【請求項５】
下地調整モルタル層の表面に漆喰を施工する場合、下地調整モルタル層中または下地調整モルタル層上にガラスネット層を布設する、請求項１ないし４のいずれか１項記載の漆喰壁の施工方法。
【請求項６】
中塗り漆喰層の表面に漆喰を施工する場合、中塗り漆喰層中または中塗り漆喰層上にガラス繊維ネット層を布設する、請求項１ないし４のいずれか１項記載の漆喰壁の施工方法。
【発明の詳細な説明】
【技術分野】
【０００１】
本発明は、建築物、特に、寺社仏閣等の伝統建築物に適した、靭性に優れた漆喰壁を効率良く形成するための施工方法に関し、特に、リフォーム用に適した漆喰壁の施工方法に関する。
【背景技術】
【０００２】
漆喰は、消石灰、すさ、のりを原料とし、空気中の二酸化炭素によって硬化する気硬性の材料であり、白く美しい壁を形成することができ、調湿機能を有し、長期耐久性もあることから、建築物、特に、寺社仏閣等の伝統建築物の壁には漆喰壁が広く使用されている。一方、漆喰は、収縮率が大きく、乾燥によりクラックが発生するので、漆喰壁を形成するには漆喰を何回にもわたり重ね塗りする必要がある。壁に使用される場合の漆喰の厚さは、通常で３〜５ｍｍ程度、モルタルなどへの施工の場合には１０数ｍｍ程度を要求されるが、漆喰は二酸化炭素によって硬化するので、施工条件にもよるが仕上げが完了するまでに数ヶ月を要し、工期が長くなり、施工費用が高くなるという問題がある。
【０００３】
そこで、漆喰壁を効率良く形成するために、様々な材料の下地材を用いた漆喰壁が提案されている。例えば、特許文献１には、コンクリート、石膏ボード等を下地材として使用した漆喰壁が提案されている。しかしながら、このような漆喰壁は耐震性が充分ではないという問題がある。また、靭性を有する下地材として合板を使用する場合もあるが、合板を下地材として使用すると漆喰壁の耐火性が低下するという問題を生ずる。即ち、単に漆喰壁を効率良く形成するだけでなく、漆喰が本来有している調湿性能を損なうことなく、更に耐火性及び耐震性を備えた漆喰壁を効率良く形成できる施工方法が望まれている。
【０００４】
また、本出願人らは、高い靭性と調湿性を有する無機質板として、予め水熱合成したけい酸カルシウム水和物を原料として使用する技術を提案している。例えば、特許文献２には、セメント２０〜６０質量％、予め石灰質原料とシリカ質原料を水熱合成してなるけい酸カルシウム系軽量水熱合成物５〜５０質量％、補強繊維３〜１８質量％および充填材０〜６０質量％からなる配合物を湿式成形して得られ、かさ比重０．５〜１．２、曲げ強度１０〜３０Ｎ／ｍｍ２および壁倍率２．５以上であることを特徴とする無機質耐力面材（請求項１）；セメント２０〜６０質量％、予め石灰質原料とシリカ質原料を水熱合成してなるけい酸カルシウム系軽量水熱合成物５〜５０質量％、補強繊維３〜１８質量％および充填材０〜６０質量％からなる配合物を湿式成形して得られ、１種または２種以上のグリーンシートを複数層積層してなり、かさ比重０．５〜１．２、曲げ強度１０〜３０Ｎ／ｍｍ２および壁倍率２．５以上であることを特徴とする無機質耐力面材（請求項２）が開示されている。
【先行技術文献】
【特許文献】
【０００５】
【特許文献１】特開平１０−２４５２５５号公報
【特許文献２】特開２００１−４８６３０号公報
【発明の概要】
【発明が解決しようとする課題】
【０００６】
従って、本発明の目的は、漆喰壁を効率良く形成することができ、且つ漆喰が本来有している調湿機能を損なうことなく、更に、耐火性および耐震性を備えた漆喰壁の施工方法を提供することにある。
【課題を解決するための手段】
【０００７】
本発明者らは、鋭意検討の結果、特許文献２に開示された無機質抄造板の技術を応用することにより、前記課題を解消することができることを見出し、本発明を完成するに至った。
即ち、本発明に係る漆喰壁の施工方法は、無機質耐力面材を下地材として用い、該下地材の漆喰施工表面に溶剤型またはエマルション型下地処理剤の１種または２種以上を塗布して乾燥して下地処理剤層を形成し、該下地処理剤層表面に、樹脂含有弾性下地調整モルタル、水硬性セメント質下地調整モルタル及び気硬性セメント質下地調整モルタルからなる群から選択される少なくとも１種を１〜５ｍｍの厚さで施工することにより下地調整モルタル層を形成し、該下地調整モルタル層の表面に漆喰を１〜３ｍｍの厚さで施工して仕上げ漆喰層を形成するか、若しくは該下地調整モルタル層表面に、砂漆喰を３〜６ｍｍの厚さで施工して中塗り漆喰層を形成し、該中塗り漆喰層の表面に漆喰を１〜３ｍｍの厚さで施工して仕上げ漆喰層を形成することを特徴とする。
【０００８】
また、本発明に係る漆喰壁の施工方法は、無機質耐力面材が、セメント２０〜６０質量％、予め石灰質原料とシリカ質原料を水熱合成してなるけい酸カルシウム水和物１０〜５０質量％、補強繊維３．５〜１２質量％及び充填材１〜５０質量％からなる配合物を湿式成形して得られた、見掛け密度０．５〜１．２ｇ／ｃｍ３、曲げ強度１０〜３０Ｎ／ｍｍ２及び壁倍率２．５以上を有するものであることを特徴とする。
【０００９】
更に、本発明に係る漆喰壁の施工方法は、無機質耐力面材が、セメント２０〜６０質量％、予め石灰質原料とシリカ質原料を水熱合成してなるけい酸カルシウム水和物１０〜５０質量％、補強繊維３．５〜１２質量％及び充填材１〜５０質量％からなる配合物を湿式成形して得られる１種または２種以上のグリーンシートを２層以上積層してなる、見掛け密度０．５〜１．２ｇ／ｃｍ３、曲げ強度１０〜３０Ｎ／ｍｍ２及び壁倍率２．５以上を有するものであることを特徴とする。
【００１０】
また、本発明に係る漆喰壁の施工方法は、下地材どうしが接合する目地部の下地処理剤層上または弾性下地調整モルタル層中にガラス繊維ネット層を布設することを特徴とする。
【００１１】
更に、本発明に係る漆喰壁の施工方法は、下地調整モルタル層の表面に漆喰を施工する場合、下地調整モルタル層中または下地調整モルタル層上にガラスネット層を布設することを特徴とする。
【００１２】
また、本発明に係る漆喰壁の施工方法は、中塗り漆喰層の表面に漆喰を施工する場合、中塗り漆喰層中または中塗り漆喰層上にガラス繊維ネット層を布設することを特徴とする。
【発明の効果】
【００１３】
本発明によれば、漆喰壁を効率良く施工することができ、また、本発明の施工方法により形成された漆喰壁は、漆喰壁が本来有している調湿性などの性能に加え、耐震性にも優れている。
【図面の簡単な説明】
【００１４】
【図１】本発明の漆喰壁の施工方法の１実施態様を示す図である。
【図２】本発明の漆喰壁の施工方法の他の実施態様を示す図である。
【発明を実施するための形態】
【００１５】
本発明に係る漆喰壁の施工方法は、無機質耐力面材を下地材として用い、該下地材の漆喰施工表面に溶剤型またはエマルション型下地処理剤の１種または２種以上を塗布して乾燥して下地処理剤層を形成し、該下地処理剤層表面に、樹脂含有弾性下地調整モルタル、水硬性セメント質下地調整モルタル及び気硬性セメント質下地調整モルタルからなる群から選択される少なくとも１種を１〜５ｍｍの厚さで施工することにより下地調整モルタル層を形成し、該下地調整モルタル層の表面に漆喰を１〜３ｍｍの厚さで施工して仕上げ漆喰層を形成するか、若しくは該下地調整モルタル層表面に、砂漆喰を３〜６ｍｍの厚さで施工して中塗り漆喰層を形成し、該中塗り漆喰層の表面に漆喰を１〜３ｍｍの厚さで施工して仕上げ漆喰層を形成することを特徴とするものである。
【００１６】
ここで、本発明の漆喰壁の施工方法に下地材として用いられる無機質耐力面材は、セメント２０〜６０質量％、予め石灰質原料とシリカ質原料を水熱合成してなるけい酸カルシウム水和物１０〜５０質量％、補強繊維３．５〜１２質量％及び充填材１〜５０質量％からなる配合物を湿式成形して得られた、見掛け密度０．５〜１．２ｇ／ｃｍ３、曲げ強度１０〜３０Ｎ／ｍｍ２及び壁倍率２．５以上を有するもの、またはセメント２０〜６０質量％、予め石灰質原料とシリカ質原料を水熱合成してなるけい酸カルシウム水和物１０〜５０質量％、補強繊維３．５〜１２質量％及び充填材１〜５０質量％からなる配合物を湿式成形して得られる１種または２種以上のグリーンシートを２層以上積層してなる、見掛け密度０．５〜１．２ｇ／ｃｍ３、曲げ強度１０〜３０Ｎ／ｍｍ２及び壁倍率２．５以上を有するものである。
【００１７】
無機質耐力面材において、セメントの配合量は２０〜６０質量％、好ましくは２５〜５５質量％である。ここで、セメントの配合量が２０質量％未満であると、材料強度が十分に発現されず、耐力面材としての機能が得られないため好ましくなく、また、６０質量％を超えると、材料が過度に硬くなり、耐力面材として必要とする壁倍率を発現させるための靭性が得られないため好ましくない。
【００１８】
次に、予め石灰質原料とシリカ質原料を水熱合成してなるけい酸カルシウム水和物は、スラリー状であり、その配合量は、スラリー中に含まれる固形分量として１０〜５０質量％、好ましくは２０〜４０質量％である。ここで、けい酸カルシウム水和物の配合量が１０質量％未満であると、無機質耐力面材の軽量化及び良好な釘打ち性を確保することができないため好ましくなく、また、５０質量％を超えると、無機質耐力面材としての必要な強度及び釘の保持力を確保することができないため好ましくない。ここで、けい酸カルシウム水和物は、予め石灰質原料とシリカ質原料を用い、シリカに対する酸化カルシウムのモル比が０．５５〜１．１０である濃度５〜１５％のスラリーを攪拌式オートクレーブを用いて１５０〜２３０℃で水熱合成してなるトバモライト系及び／またはゾノトライト系のものである。
【００１９】
また、補強繊維の配合量は、３．５〜１２質量％、好ましくは５〜１０質量％である。ここで、補強繊維の配合量が３．５質量％未満であると、十分な材料強度が得られないことや、釘打ち加工性が劣ることがあるため好ましくなく、また、１２質量％を超えると、長さ変化率が大きくなり、耐久性に劣ることがあるため好ましくない。なお、補強繊維としては、例えば、パルプ、ポリビニルアルコール繊維、ポリノジック繊維、アラミド繊維、ポリプロピレン繊維、ポリエステル繊維、ポリアミド繊維、レーヨン繊維、ポリ塩化ビニル繊維、麻繊維、ガラス繊維、炭素繊維等からなる群から選択される１種または２種以上を使用することができる。
【００２０】
更に、充填材の配合量は、１〜５０質量％、好ましくは１０〜５０質量％である。ここで、充填材の配合量が１質量％未満であると、材料が硬くなり、必要な靭性が得られなくなるために好ましくなく、また、５０質量％を超えると、バインダー量が不足し（セメントの含有量が低下し）、十分な材料強度を発現できなくなるため好ましくない。なお、充填材としては、例えば、炭酸カルシウム、マイカ、ウォラストナイト、石膏等を使用することができ、これらの２種以上を併用してもよい。
【００２１】
また、無機質耐力面材は、見掛け密度０．５〜１．２ｇ／ｃｍ３、好ましくは０．７〜１．０ｇ／ｃｍ３、曲げ強度１０〜３０Ｎ／ｍｍ２、好ましくは１５〜３０Ｎ／ｍｍ２、及び壁倍率２．５以上、好ましくは３．０以上を有するものである。ここで、見掛け密度が０．５ｇ／ｃｍ３未満であると、実使用において材料にかかる荷重、例えば曲げ破壊荷重の許容値が低くなり、耐力面材として機能しなくなるため好ましくなく、また、見掛け密度が１．２ｇ／ｃｍ３を超えると、材料が過度に硬くなり、必要となる靭性が得られなくなるため好ましくない。また、曲げ強度が１０Ｎ／ｍｍ２未満であると、前記と同様に耐荷重が低くなるため好ましくなく、また、３０Ｎ／ｍｍ２を超えると、靭性が失われるため好ましくない。また、壁倍率が２．５未満であると、ある一定以上の面内せん断応力に耐えることができず、結果として耐震性を損なうことになるため好ましくない。
【００２２】
上述のような無機質耐力面材は、例えば、所定量のセメント、けい酸カルシウム水熱合成物、補強繊維及び充填材よりなる配合物を湿式成形してなる単層または複層のグリーンシートを、１〜２０Ｎ／ｍｍ２のプレス圧で加圧成形した後、養生することにより得ることができる。更に詳細には、前記配合物をスラリー状にして丸網式抄造機、長網式抄造機、フローオン式抄造機等の連続抄造法または脱水プレス法等のバッチ式成形法によりグリーンシートを作製することができる。
【００２３】
なお、前記無機質耐力面材の厚さは、壁構造の耐震性、施工性及びコストを考慮すれば６〜１２ｍｍが好ましく、更に好ましくは８〜１０ｍｍである。
【００２４】
本発明の漆喰壁の施工方法においては、前記無機質耐力面材を下地材として使用する。下地材の柱、梁、桁等への留め付け施工法は特に限定されるものではないが、例えば、柱、土台、梁、桁、胴差：１０５×１０５ｍｍ以上、間柱：３０×１０５ｍｍ以上（一般部）、４５×１０５ｍｍ以上（継手位置）、横桟：４５×１０５ｍｍ以上（つなぎ横桟ありの場合に必要）、柱間隔：（モジュール）９１０〜１０００ｍｍの軸組仕様並びに釘：Ｎ５０鉄丸釘、ＣＮ５０太め鉄丸釘（ＪＩＳ  Ａ  ５５０８）、釘ピッチ：外周部１５０ｍｍ以下、中央部２００ｍｍ以下、釘の縁端距離：１２ｍｍ以上（下地材の四隅の４本は上下端より鉛直方向２０ｍｍ以上）の留め付け仕様に従って行うことが好ましい。
【００２５】
次に、下地材の漆喰壁施工面側に、溶剤型またはエマルション型下地処理剤の１種または２種以上を塗布して乾燥して下地処理剤層を形成する。溶剤型またはエマルション型下地処理剤としては、例えば、アクリルウレタン樹脂、ウレタン樹脂、エポキシ樹脂等からなるものを使用することができる。
【００２６】
更に、該下地処理剤層表面に、樹脂含有弾性下地調整モルタル、水硬性セメント質下地調整モルタル及び気硬性セメント質下地調整モルタルからなる群から選択される少なくとも１種を１〜５ｍｍ、好ましくは２〜３ｍｍの厚さで施工することにより下地調整モルタル層を形成する。ここで、下地調整モルタル層の厚さが１ｍｍ未満であると、下地の不陸調整が十分にできないばかりでなく、下地材の動きを中塗り漆喰層に伝え難くする緩衝効果が損なわれるため好ましくない。また、下地調整モルタル層の厚さが５ｍｍを上回ると、硬化に長時間を要するため、本発明の趣旨にはそぐわない。
【００２７】
なお、樹脂含有弾性下地調整モルタルは、セメント１７〜５２質量％、好ましくは２２〜３７．５質量％、無機質骨材３０〜６０質量％、好ましくは４０〜６０質量％、短繊維０．１８〜０．３質量％、好ましくは０．１８〜０．２２質量％、有機質混和剤２．７〜７．３質量％、好ましくは３．０〜６．０質量％及び樹脂８．５〜２２質量％を含有してなるものである。なお、セメントとしては普通ポルトランドセメント等の各種セメントを使用することができる。また、無機質骨材としては、各種骨材を使用することができ、例えば、珪砂、石灰石、シラスバルーン等を挙げることができる。短繊維としては、例えば繊維集束型アクリル樹脂、ポリオレフィン系補強繊維、耐アルカリガラス繊維、カーボン繊維、ビニロン繊維、ポリエチレン繊維等からなる群から選択される１種または２種以上を用いることができる。有機混和剤としては減水剤、増粘剤、収縮低減剤、空気連行剤、硬化遅延剤等を用いることができ、具体的には、メチルセルロース、ヒドロキシプロピルメチルセルロース、ヒドロキシエチルメチルセルロース、エチレンヒドロキシエチルセルロース等の水溶性増粘剤；ナフタリンスルホン酸縮合塩、スルホン化メラミン縮合塩等の高性能減水剤；ポリオキシアルキレン化合物、低級アルコールのアルキレンオキシド付加物等の収縮低減剤；ステアリン酸アルミニウムのような脂肪酸金属塩等の防水剤及び分散剤を挙げることができる。また、樹脂としては、エマルション型、溶液型等を用いることができ、例えば酢酸ビニル−べオバ、エチレン酢酸ビニル、アクリル樹脂等の再乳化形樹脂粉末を用いることができる。
【００２８】
また、水硬性セメント質下地調整モルタルは、水硬性セメントとして例えば普通ポルトランドセメント１７〜５２質量％、好ましくは２２〜３７．５質量％、無機質骨材３０〜６０質量％、好ましくは４０〜６０質量％、短繊維０．１８〜０．３質量％、好ましくは０．１８〜０．２２質量％を含有してなるものである。
【００２９】
更に、気硬性セメント質下地調整モルタルは、気硬性セメントとして例えばＪＩＳ  Ａ  ６９０４に規定された石膏ブラスターを使用したものである。
【００３０】
上述の水硬性セメント質下地調整モルタル及び気硬性セメント質下地調整モルタルは、漆喰壁を屋内装壁（内装壁）として施工する場合に使用することが好ましく、気硬性セメント質下地調整モルタルを使用することが特に好ましい。
【００３１】
なお、本発明の漆喰壁の施工方法においては、下地処理剤層上または下地調整モルタル層中に、下地材どうしの接合面（目地部）の下地処理剤層上または下地調整モルタル層中に、ガラス繊維ネットを布設することもできる。ここで、ガラス繊維ネットの幅は、１０〜３０ｍｍ、好ましくは１５〜２５ｍｍ程度である。ガラス繊維ネットの設置方法は、特に限定されるものではないが、下地調整モルタルを塗布した後に、塗布面に埋め込むことにより布設することができる。
【００３２】
次に、該下地調整モルタル層表面に、砂漆喰を３〜６ｍｍ、好ましくは４〜６ｍｍの厚さで施工して中塗り漆喰層を形成する。ここで、中塗り漆喰層の厚さが３ｍｍ未満であると、弾性下地調整モルタル層の動きを仕上げ漆喰層に伝え難くする緩衝効果が損なわれるため好ましくなく、また、中塗り漆喰層の厚さが６ｍｍを上回ると、硬化に長時間を要するため、本発明の趣旨にはそぐわない。なお、砂漆喰は、消石灰、すさ、のり等を原料とする漆喰に川砂を６０質量％、好ましくは７０質量％程度混合したものである。
【００３３】
なお、漆喰壁を屋内装壁（内装壁）として施工する場合において、下地調整モルタル層として石膏プラスターを含有してなる気硬性セメント質下地調整モルタルを使用すると、下地調整モルタル層と、後述の仕上げ漆喰層の動きが略均衡するため、外装壁の施工とは異なり、上記中塗り漆喰層を省略することもできる。
【００３４】
なお、本発明の漆喰壁の施工方法において、下地調整モルタル層の表面に漆喰を施工して仕上げ漆喰層を形成する場合には、下地調整モルタル層中または下地調整モルタル層上にガラス繊維ネット層を布設することもできる。ガラス繊維ネット層は、漆喰壁施工面全体に布設することが好ましい。ガラス繊維ネット層の設置方法は、特に限定されるものではないが、下地調整モルタル層を塗布した後に、塗布面に埋め込むことにより布設することができる。
【００３５】
また、本発明の漆喰壁の施工方法においては、中塗り漆喰層の表面に漆喰を施工して仕上げ漆喰層を形成する場合には、中塗り漆喰層中または中塗り漆喰層上に、ガラス繊維ネット層を布設することもできる。ガラス繊維ネット層は、漆喰壁施工面全体に布設することが好ましい。ガラス繊維ネット層の設置方法は、特に限定されるものではないが、中塗り漆喰層を塗布した後に、塗布面に埋め込むことにより布設することができる。
【００３６】
最後に、該下地調整モルタル層または中塗り漆喰層の表面に漆喰を１〜３ｍｍ、好ましくは１〜２ｍｍの厚さで施工して仕上げ漆喰層を形成する。ここで、仕上げ漆喰層の厚さが１ｍｍ未満であると、漆喰壁としての外観が不十分となるため好ましくなく、また、仕上げ漆喰層の厚さが３ｍｍを上回ると、硬化に長時間を要するため、本発明の趣旨にはそぐわない。
【００３７】
次に、本発明の漆喰壁の施工方法の１実施態様を図を用いて説明する。
図１は、柱（１）へ取り付けた下地材（無機質耐力面材）（２）への漆喰の施工例である。下地材（２）は柱（１）に釘（３）により留め付けられている。まず、下地材（２）には、下地処理剤層（５）が塗布されている。
次に、樹脂含有弾性下地調整モルタル、水硬性セメント質下地調整モルタル及び気硬性セメント質下地調整モルタルからなる群から選択される少なくとも１種より構成される下地調整モルタル層（７）が設けられている。なお、下地調整モルタル層（７）中、下地材（２）の目地部（４）には、ガラス繊維ネット（６）が設けられている。下地調整モルタル層（７）上には、砂漆喰より構成される中塗り漆喰層（８）が設けられている。なお、中塗り漆喰層（８）上には、ガラス繊維ネット層（９）が設けられており、ガラス繊維ネット層（９）に仕上げ漆喰層（１０）が設けられた構成となっている。
【００３８】
次に、本発明の漆喰壁の施工方法の他の実施態様［屋内装壁（内装壁）として施工する場合］を図を用いて説明する。
図２は、柱（１）へ取り付けた下地材（無機質耐力面材）（２）への漆喰の施工例である。下地材（２）は柱（１）に釘（３）により留め付けられている。まず、下地材（２）には、下地処理剤層（５）が塗布されている。
次に、樹脂含有弾性下地調整モルタル、水硬性セメント質下地調整モルタル及び気硬性セメント質下地調整モルタルからなる群から選択される少なくとも１種より構成される下地調整モルタル層（７）が設けられている。なお、下地調整モルタル層（７）中、下地材（２）の目地部（４）には、ガラス繊維ネット（６）が設けられている。更に、下地調整モルタル層（７）上には、ガラス繊維ネット層（９）が設けられており、ガラス繊維ネット層（９）に仕上げ漆喰層（１０）が設けられた構成となっている。
【実施例】
【００３９】
以下に実施例を挙げて本発明を更に具体的に説明する。
実施例１
下地材として、セメント４５質量％、予め石灰質原料とシリカ質原料を水熱合成してなるスラリー状のけい酸カルシウム水和物２０質量％（スラリー中に含まれる固形分量として）、パルプ６質量％、ポリビニルアルコール繊維３質量％及び炭酸カルシウム２６質量％からなる配合物を湿式成形して得られた、見掛け密度０．９５ｇ／ｃｍ３、曲げ強度２０Ｎ／ｍｍ２及び壁倍率３．５を有する無機質耐力面材（幅９１０ｍｍ×長さ１８２０ｍｍ×厚さ９ｍｍ）を使用し、図１に記載する構成にて漆喰壁を施工した。
なお、下地材の柱への留め付けにはＮ５０の釘を使用した。
また、下地処理剤としてモルタル接着増強剤［富士川建材工業（株）製、商品名シーレックスＡＰ：カチオン性アクリル系高浸透型エマルション］の３倍希釈液を１５０ｇ／ｍ２の割合で塗布した。
更に、樹脂含有弾性下地調整モルタル［富士川建材工業（株）製、商品名弾性下地調整モルタル：超弾性再乳化形粉末アクリル樹脂含有］を使用して厚さ３ｍｍの下地調整モルタル層を形成した。
なお、目地部の下地調整モルタル層中には、幅１６０ｍｍのガラス繊維ネット［富士川建材工業（株）製、商品名アリスグラスファイバーネット］を布設した。
次に、川砂を６０質量％含有する砂漆喰を使用して厚さ４ｍｍの中塗り漆喰層を形成した。
中塗り漆喰層上には全面にわたりガラス繊維ネット［富士川建材工業（株）製、商品名アリスグラスファイバーネット］を布設し、その上に漆喰を使用して厚さ２ｍｍの仕上げ漆喰層を形成した。
このようにして施工した漆喰壁は、下地材の施工から仕上げ漆喰層の硬化までを１ヶ月で完了することができ、施工後３ヶ月が経過しても良好な状態を維持していた。
【００４０】
実施例２
下地材として、セメント４５質量％、予め石灰質原料とシリカ質原料を水熱合成してなるスラリー状のけい酸カルシウム水和物２０質量％（スラリー中に含まれる固形分量として）、パルプ６質量％、ポリビニルアルコール繊維３質量％及び炭酸カルシウム２６質量％からなる配合物を湿式成形して得られるグリーンシートを６層積層してなる、見掛け密度０．９３ｇ／ｃｍ３、曲げ強度２０Ｎ／ｍｍ２及び壁倍率２．５を有する無機質耐力面材（幅９１０ｍｍ×長さ１８２０ｍｍ×厚さ９ｍｍ）を使用した以外は、実施例１と同様にして漆喰壁を施工した。
このようにして施工した漆喰壁は、下地材の施工から仕上げ漆喰層の硬化までを１ヶ月で完了することができ、施工後３ヶ月が経過しても良好な状態を維持していた。
【００４１】
実施例３
下地材として、セメント４５質量％、予め石灰質原料とシリカ質原料を水熱合成してなるスラリー状のけい酸カルシウム水和物２０質量％（スラリー中に含まれる固形分量として）、パルプ６質量％、ポリビニルアルコール繊維３質量％及び炭酸カルシウム２６質量％からなる配合物を湿式成形して得られた、見掛け密度０．９５ｇ／ｃｍ３、曲げ強度２０Ｎ／ｍｍ２及び壁倍率３．５を有する無機質耐力面材（幅９１０ｍｍ×長さ１８２０ｍｍ×厚さ９ｍｍ）を使用し、図２に記載する構成にて内装漆喰壁を施工した。
なお、下地材の柱への留め付けにはＮ５０の釘を使用した。
また、下地処理剤としてモルタル接着増強剤［富士川建材工業（株）製、商品名シーレックスＡＰ：カチオン性アクリル系高浸透型エマルション］の３倍希釈液を１５０ｇ／ｍ２の割合で塗布した。
更に、気硬性セメント質下地調整モルタルとして石膏プラスター［富士川建材工業（株）製、商品名ＳＳプラスター：ＪＩＳ  Ａ  ６９０４の品質規格に適合した現場調合プラスター］を使用して厚さ３ｍｍの下地調整モルタル層を形成した。
なお、目地部の下地調整モルタル層中には、幅１６０ｍｍのガラス繊維ネット［富士川建材工業（株）、商品名アリスグラスファイバーネット］を布設した。
下地調整モルタル層上には全面にわたりガラス繊維ネット［富士川建材工業（株）、商品名アリスグラスファイバーネット］を布設し、その上に漆喰を使用して厚さ２ｍｍの仕上げ漆喰層を形成した。
このようにして施工した内装漆喰壁は、非常に効率良く形成することができ、施工後３ヶ月が経過しても良好な状態を維持していた。
【００４２】
比較例１
弾性下地調整モルタルを０．５ｍｍの厚さで施工した以外は、実施例１と同様にして漆喰壁を施工した。
このようにして施工した漆喰壁は、下地材の不陸調整が十分にできず、また、施工３ヶ月経過後において、下地材の目地上に施工された仕上げ漆喰層に亀裂が確認された。
【００４３】
比較例２
中塗り漆喰層を２ｍｍの厚さで施工した以外は、実施例１と同様にして漆喰壁を施工した。
このようにして施工した漆喰壁は、施工３ヶ月経過後において、下地材の目地上に施工された仕上げ漆喰層の一部に亀裂が確認された。
【００４４】
比較例３
仕上げ漆喰層を０．５ｍｍの厚さで施工した以外は、実施例１と同様にして漆喰壁を施工した。
このようにして施工した漆喰壁は、漆喰壁としての十分な外観を得ることができなかった。
【産業上の利用可能性】
【００４５】
本発明の漆喰壁の施工方法は、建築物、特に、寺社仏閣等の伝統建築物の耐震リフォームなどに好適に適用することができる。
【符号の説明】
【００４６】
１：柱  ２：下地材  ３：釘  ４：目地部  ５：下地処理剤層  ６：ガラス繊維ネット  ７：下地調整モルタル層  ８：中塗り漆喰層  ９：ガラス繊維ネット層  １０：仕上げ漆喰層。
【図１】
2012215059.tif 000003
【図２】
2012215059.tif 000004